"近紫外発光素子、並びに前記近紫外発光素子を覆うように形成され、赤色蛍光体および緑色蛍光体を含有する蛍光体層を備える第1光源と、青色発光ダイオードを有する第2光源と、を有する光源を備えることを特徴とするバックライト。前記バックライトがエッジライト型のバックライトであることを特徴とする請求項1に記載のバックライト。請求項1または請求項2に記載のバックライトと、赤色着色層、緑色着色層、および青色着色層を有するカラーフィルタ、液晶駆動素子を有する液晶駆動素子基材、対向基材、並びに前記液晶駆動素子基材および前記対向基材の間に配置された液晶層を有する液晶セルと、を有することを特徴とする液晶表示装置。前記カラーフィルタは、前記赤色着色層の色度座標が0.650<x<0.670、かつ0.320<y<0.345、前記緑色着色層の色度座標が0.265<x<0.295、かつ0.585<y<0.610、前記青色着色層の色度座標が0.130<x<0.150、かつ0.08<y<0.140を示すものであり、前記バックライトは、第1光源の近紫外光領域での発光ピークの強度を1とした場合に、第2光源の青色発光ダイオードの発光ピークの強度が0.65~2.75の範囲内となるように、前記第1光源および前記第2光源の個数比が調整されているものであることを特徴とする請求項3に記載の液晶表示装置。そこで、LED光源を用いたバックライトとしては、特許文献2および特許文献3に示すように、近紫外光領域360nm~430nmに発光ピークを有する近紫外発光素子と、赤色蛍光体、緑色蛍光体、および青色蛍光体を含有する蛍光体層とを組み合わせた構成が検討されている。上記構成を有するバックライトにおいては、蛍光体層に用いることが可能な各色の蛍光体の選択の自由度を広げることが可能であり、上述した青色LEDを用いたバックライトに比べ、液晶表示装置の色再現性を向上させることが可能となる。しかしながら、上記蛍光体層に用いられる青色蛍光体に関しては、近紫外光を吸収して所望の青色光を発光することが可能なものが現状見出されていないという問題がある。そのため、上記構成を有するバックライトを用いた液晶表示装置においては、所望の青色表示を行うことが困難であり、その結果、液晶表示装置の色再現性を十分なものとすることが困難であるという問題がある。本発明は、上記の問題点を解決するためになされたものであり、所望の青色表示を行うことが可能であり、色再現性に優れた液晶表示装置を得ることが可能なバックライト、およびこれを用いた液晶表示装置を提供することを主目的とする。本発明は、上記課題を解決するために、近紫外発光素子、並びに上記近紫外発光素子を覆うように形成され、赤色蛍光体および緑色蛍光体を含有する蛍光体層を備える第1光源と、青色LEDを有する第2光源と、を有する光源を備えることを特徴とするバックライトを提供する。本発明によれば、近紫外発光素子および蛍光体層を有する第1光源と、青色LEDを有する第2光源との2つの光源を有する光源を備えることから、所望の赤色光領域および緑色光領域の発光ピークを有する赤色光および緑色光については第1光源から得ることができ、所望の青色光領域の発光ピークを有する青色光については第2光源から得ることが可能となる。よって、本発明のバックライトを用いた液晶表示装置においては、XYZ系のxy色度図で示される赤色、緑色、および青色の各色の色度座標を所望の範囲内とすることができることから、液晶表示装置を色再現性に優れたものとすることが可能となる。本発明においては、上記バックライトがエッジライト型のバックライトであることが好ましい。これにより、バックライト全体で均質な白色光を呈するように、第1光源および第2光源を所定のパターン状に容易に配列することが可能となるからである。本発明は、上述したバックライトと、赤色着色層、緑色着色層、および青色着色層を有するカラーフィルタ、液晶駆動素子を有する液晶駆動素子基材、対向基材、並びに上記液晶駆動素子基材および上記対向基材の間に配置された液晶層を有する液晶セルとを有することを特徴とする液晶表示装置を提供する。本発明によれば、上記バックライトは、所望の赤色光領域、緑色光領域、および青色光領域に発光ピークを有する白色光を発光するものであることから、本発明の液晶表示装置においてはXYZ系のxy色度図で示される赤色、緑色、および青色の各色の色度座標を所望の範囲内とすることができ、優れた色再現性を有する液晶表示装置とすることが可能となる。本発明においては、上記カラーフィルタは、上記赤色着色層の色度座標が0.650<x<0.670、かつ0.320<y<0.345、上記緑色着色層の色度座標が0.265<x<0.295、かつ0.585<y<0.610、上記青色着色層の色度座標が0.130<x<0.150、かつ0.08<y<0.140を示すものであり、上記バックライトは、第1光源の近紫外光領域での発光ピークの強度を1とした場合に、第2光源の青色発光ダイオードの発光ピークの強度が0.65~2.75の範囲内となるように、上記第1光源および上記第2光源の個数比が調整されているものであることが好ましい。上記カラーフィルタおよびバックライトを用いることにより、より優れた色再現性を有する液晶表示装置とすることが可能となる。本発明は、所望の青色表示を行うことが可能であり、色再現性に優れた液晶表示装置を得ることが可能なバックライト、およびこれを用いた液晶表示装置を提供するといった作用効果を奏する。以下、本発明のバックライト、および液晶表示装置について説明する。A.バックライト以下、本発明のバックライトについて説明する。本発明のバックライトは、近紫外発光素子、並びに上記近紫外発光素子を覆うように形成され、赤色蛍光体および緑色蛍光体を含有する蛍光体層を備える第1光源と、青色LEDを有する第2光源と、を有する光源を備えることを特徴とするものである。本発明のバックライトについて図を用いて説明する。図1aは、本発明のバックライトの一例を示す概略平面図であり、図1bは図1aのA-A線断面図である。図1a、bに示すように、本発明のバックライト10は、近紫外発光素子11、並びに近紫外発光素子11を覆うように形成され、赤色蛍光体12Rおよび緑色蛍光体12Gを含有する蛍光体層13を備える第1光源1と、青色LEDを有する第2光源2とを有する光源3を備えるものである。また、本発明のバックライト10は、光源3を支持する光源用基材4を有していてもよい。また、図1a、bはバックライト10がエッジライト型のバックライトである例について示している。この場合、通常、光源3の他に、導光板5が用いられる。図2は本発明のバックライトの他の例を示す概略平面図である。図2においては、本発明のバックライトが直下型のバックライトである例について示している。この場合、光源3は、通常、第1光源1および第2光源2が液晶表示装置が配置される平面全体に配列された構成を有するものである。図2においては、一つの第2光源2と他の第2光源2との配列方向横方向x、縦方向yおよび斜め方向の距離uがそれぞれ均等となる配列パターンで、第1光源1および第2光源2が配列されている例について示している。なお、図2において説明していない符号については図1で説明したものと同様とすることができるので、ここでの説明は省略する。上述したように、従来の近紫外LEDと、赤色蛍光体、緑色蛍光体、および青色蛍光体を含有する蛍光体層とを組み合わせた光源を有するバックライトにおいては、液晶表示装置に用いた場合に、所望の青色表示を行うことが困難であり、その結果、液晶表示装置の色再現性を十分なものとすることが困難であるという問題がある。以下、その理由について説明する。まず、液晶表示装置の色再現性について説明する。一般にディスプレイの色再現性は、ディスプレイのNTSC比として表わされるものである。ここで、ディスプレイのNTSC比とは、CIE国際照明委員会が定めた色度図により示される、NTSC方式で再現できる色の範囲色再現範囲を100とした場合に、ディスプレイの色再現範囲を比率で表わしたものである。なお、NTSCとは、カラーテレビのテレビ放送方式の規格を指すものである。また、上記色度図は、例えばXYZ表色系のxy色度図においては、赤色、緑色、および青色をそれぞれ数値に置き換えて色度座標で表したものである。上記色度図においては、赤色、緑色、および青色の各色度座標を直線で結んだ三角形により色再現範囲が示される。よって、色再現範囲が広くなるほど、色度図における上記三角形の面積は大きなものとなる。したがって、液晶表示装置の色再現性は、上記液晶表示装置の色度図において、赤色色度座標、緑色色度座標、および青色色度座標を直線で結んだ三角形の面積の大きさで示されるものであり、各色度座標の位置により決定される。ここで、従来の近紫外LEDおよび蛍光体層を有する光源を有するバックライトにおいては、近紫外光を吸収して所望の青色光を発光することが可能な青色蛍光体が現状見出されていないことから、実際に用いられる青色蛍光体としては、青色光領域よりも長波長側に発光ピークが存在するものである場合が多い。また、バックライトとともに液晶表示装置に用いられるカラーフィルタの青色着色層は、上述した青色光領域の光を透過するものであることから、従来の光源を用いたバックライトを液晶表示装置に用いた場合は、光源からの光が所望の青色光領域の発光ピークを含まないため、所望の青色表示を行うことが困難となる。したがって、このような液晶表示装置を色度図で示した場合は、青色の色度座標が所望の座標とならず、赤色、緑色、および青色の各座標を直線で結んだ三角形の面積が小さくなるため、色再現性に劣るものとなる。本発明は、上述した問題を解決するために、所望の青色光領域の発光ピークを有する青色光を得ることが困難であった青色蛍光体に変わる青色光源として、青色LEDを用いることを見出し、バックライトの構成として、近紫外発光素子および青色LEDを併用する構成を採用した点に大きな特徴を有するものである。本発明によれば、近紫外発光素子および蛍光体層を有する第1光源と、青色LEDを有する第2光源との2つの光源を有する光源を備えることから、所望の赤色光領域および緑色光領域の発光ピークを有する赤色光および緑色光については第1光源から得ることができ、所望の青色光領域の発光ピークを有する青色光については第2光源から得ることが可能となる。よって、本発明のバックライトを用いた液晶表示装置においては、XYZ系のxy色度図で示される赤色、緑色、および青色の各色の色度座標を所望の範囲内とすることができることから、液晶表示装置を色再現性に優れたものとすることが可能となる。また、本発明によれば、近紫外発光素子に比べてエネルギーの小さい青色LEDを併用して用いることから、従来の光源を有するバックライトに比べて、長寿命化することが可能となる。以下、本発明のバックライトの詳細について説明する。1.光源本発明に用いられる光源は、近紫外発光素子、並びに上記近紫外発光素子を覆うように形成され、赤色蛍光体および緑色蛍光体を含有する蛍光体層を有する第1光源と、青色発光ダイオードを有する第2光源と、を備えるものである。1光源の構造本発明においては、少なくとも1つの第1光源と、少なくとも1つの第2光源とを有するものであれば特に限定されない。また、上記第1光源と第2光源とは、同一の形状および大きさを有するものであってもよく、異なる形状および大きさを有するものであってもよいが、同一の形状および大きさを有するものであることがより好ましい。第1光源および第2光源の個数比を調整することにより、赤色光、緑色光、および青色光の各発光ピークの強度を所望の程度に調整することが容易となるからであり、また所望のパターンに配列しやすいからである。1つのバックライトにおける第1光源および第2光源の個数比としては、均質な白色光を呈することが可能であり、液晶表示装置に用いた場合に色ムラ等を生じない程度であれば特に限定されない。なお、バックライトが均質な白色光を呈するとは、バックライト全体を観察した場合に、赤色光、緑色光、黄色光、青色光等の特定の波長の光のムラが生じないことを指す。また、バックライトにおいて光のムラが生じないことについては、例えば、白色表示にした液晶表示装置の表示面について輝度計株トプコン製SR-3ARを用いて、xy色度とY値明度を複数位置について測定し、xy色度の差が±1/500以内且つ、Yが3以内であることを確認することにより評価することができる。ここで、第1光源および第2光源の個数比については、第1光源から発せられる赤色光および緑色光の発光ピークの強度と第2光源から発光される青色光の発光ピークの強度とを調整することが可能となるように、個数比を調整することが好ましい。なお、第1光源から発せられる赤色光および緑色光の発光ピークの強度については、第1光源の近紫外光領域の発光ピークの強度と相関し、第1光源の近紫外光領域の発光ピークの強度が強いほど、赤色光および緑色光の発光ピークの強度も強くなるものである。また、第2光源から発せられる青色光の発光ピークの強度については青色LEDの発光ピークの強度により決定されるものである。よって、本発明においては、第1光源の近紫外光領域の発光ピークの強度と青色LEDの発光ピークの強度との比率を調整することが可能となるように、第1光源および第2光源の個数比を調整することが好ましい。またここで、液晶表示装置においては、バックライトの各色の光の発光ピークと、液晶表示装置に用いられるカラーフィルタの色特性とにより色再現性が決定される。よって、上述した第1光源および第2光源の個数比については、液晶表示装置とした場合に本発明のバックライトと併用されるカラーフィルタの色特性を考慮して調整することが好ましい。より具体的には、本発明のバックライトを以下のカラーフィルタ、すなわち上記赤色着色層の色度座標が0.650<x<0.670、かつ0.320<y<0.345、上記緑色着色層の色度座標が0.265<x<0.295、かつ0.585<y<0.610、上記青色着色層の色度座標が0.130<x<0.150、かつ0.08<y<0.140であるカラーフィルタとともに併用した場合において、第1光源の近紫外光領域の発光ピークの強度を1とした場合に、第2光源の青色発光ダイオードの発光ピークの強度が0.65~2.75の範囲内、なかでも0.67~2.69の範囲内、特に0.85~2.69の範囲内となるように、上記バックライトの上記第1光源および上記第2光源の個数比が調整されていることが好ましい。液晶表示装置の色再現性等をより優れたものとすることが可能となる。なお、本発明のバックライトに用いられるカラーフィルタ等については、後述するB.液晶表示装置の項で説明するため、ここでの説明は省略する。具体的な第1光源および第2光源の個数比としては、本発明のバックライトの形態や、用途等により適宜選択されるものであるが、第1光源:第2光源=5:5~9:1の範囲内、なかでも、6:4~9:1の範囲内、特に、7:3~9:1の範囲内であることが好ましい。また、本発明における光源に用いられる第1光源および第2光源の個数の総和としては、本発明のバックライトの形態や、用途等により適宜選択されるものであるが、50個~1000個の範囲内、なかでも、50個~800個の範囲内、特に50個~700個の範囲内であることが好ましい。このような第1光源と第2光源との配置については、バックライト全体で均質な白色を呈することが可能なものであれば特に限定されるものではなく、バックライトの形態等により適宜選択することができる。例えば、本発明のバックライトが図1に示すようにエッジライト型のバックライトである場合は、導光板の少なくとも1つの側面図1においてはすべての側面に沿って第1光源および第2光源が配列される。一方、本発明のバックライトが図2に示すように直下型のバックライトである場合は、液晶表示装置が配置される平面上に第1光源および第2光源が配列される。また、第1光源および第2光源の配列パターンについては、本発明のバックライトを液晶表示装置に用いた場合に所望の色再現性を示すことが可能であれば特に限定されず、バックライトの用途等により適宜選択することができる。例えば、本発明のバックライトがエッジライト型のバックライトである場合は、第1光源と第2光源とを所定の個数ずつ図1aでは第1光源1を3個、第2光源を1個配列させるパターンを挙げることができる。一方、例えば、本発明のバックライトが直下型のバックライトである場合は、光源の配列方向において第2光源同士が隣接せず、かつ、一つの第2光源から他の第2光源もしくは設置光源端部第1光源もしくは第2光源までの距離が均等になるように第1光源および第2光源を配列させるパターンを挙げることができる。2光源の構成本発明における光源は、第1光源と第2光源とを有するものである。i第1光源本発明における第1光源は近紫外発光素子と、蛍光体層とを有するものである。a近紫外発光素子本発明に用いられる近紫外発光素子は、発光ピーク波長が360nm~430nmの範囲内に存在する光源素子である。このような近紫外発光素子としては、上述した波長領域内に発光ピークが存在するものであれば特に限定されず、例えば近紫外光LEDや近紫外光レーザー等を挙げることができる。本発明においては中でも近紫外光LEDであることが好ましい。また、近紫外光LEDとしては、具体的には、InGaN系、GaN系、AlGaN系の各種のLEDを挙げることができる。b蛍光体層本発明における蛍光体層は、赤色蛍光体および緑色蛍光体を含有する蛍光体層を有するものである。また、蛍光体層は、上述した近紫外発光素子を覆うように形成されるものである。上記蛍光体層は、通常、上述した各色の蛍光体を樹脂層中に分散させることにより形成されるものである。上記蛍光体層に用いられる赤色蛍光体としては、近紫外光を吸収し、赤色光を発光することが可能なものであれば特に限定されない。具体的には、La1-X1,Eux12O2S式中、x1は、0.01<x1<0.15で表わされるユーロピウム付活酸硫化ランタン蛍光体や、Y1-x2,Eux22O2S式中、x2は、0.01<x2<0.15で表わされるユーロピウム付活酸硫化イットリウム蛍光体等を挙げることができる。これらの赤色蛍光体は1種類のみで用いてもよく、2種以上を混合して用いてもよい。また、蛍光体層中の赤色蛍光体の含有量としては、所望の赤色発光を得ることが可能な程度であれば特に限定されず、具体的には、蛍光体層の全固形分に対して3質量~15質量の範囲内、なかでも4質量~13質量の範囲内、特に5質量~12質量の範囲内であることが好ましい。赤色蛍光体の含有量が上記範囲に満たない場合は、所望の赤色発光を得ることが困難となる場合があるからである。また、赤色蛍光体の含有量が上記範囲を超える場合は、蛍光体層自体を形成することが困難となる可能性があるからである。また、緑色蛍光体としては、近紫外光を吸収し、緑色光を発光することが可能なものであれば特に限定されず、例えば、Sr2-x-y-z-uBaxMgyEuzMnuSiO4式中、x、y、z、uは、0.1<x<1.0、0≦y<0.21、0.05<z<0.3、0≦u<0.04で示される2価のユーロピウム付活珪酸塩蛍光体を挙げることができる。また、上述した緑色蛍光体のなかでもSr2-x-y-z-uBaxMgyEuzMnuSiO4式中、x、y、z、uは、0.1<x<1.0、0.005<y<0.21、0.05<z<0.3、0.001<u<0.04を用いることが好ましい。また、緑色蛍光体としては、1種のみを用いてもよく、2種以上を用いてもよい。また、蛍光体層中の緑色蛍光体の含有量としては、所望の緑色発光を得ることが可能な程度であれば特に限定されず、具体的には、蛍光体層の全固形分に対して5質量~20質量の範囲内、なかでも6質量~19質量の範囲内、特に7質量~18質量の範囲内であることが好ましい。緑色蛍光体の含有量が上記範囲に満たない場合は、所望の緑色発光を得ることが困難となる場合があるからである。また、緑色蛍光体の含有量が上記範囲を超える場合は、蛍光体層自体を形成することが困難となる可能性があるからである。本発明における蛍光体層としては、上述した赤色蛍光体および緑色蛍光体を含有していれば特に限定されず、他の色を発光する蛍光体が含まれていてもよい。本発明においては、なかでも、青色蛍光体を含有することが好ましい。これにより、本発明のバックライトを液晶表示装置に用いた場合に、青色画素の輝度をより向上させることが可能となるからである。上記青色蛍光体としては、所望の青色発光を得ることが可能であれば特に限定されず、例えば、M2,Eu10PO46Cl2式中、M2は、Mg、Ca、SrおよびBaから選ばれる少なくとも1種の元素で表わされる2価のユーロピウム付活ハロ燐酸塩蛍光体や、aM3,EuObAl2O3で表わされる2価のユーロピウム付活アルミン酸塩蛍光体を挙げることができる。また、このような青色蛍光体としては、1種のみを用いてもよく、2種以上を用いてもよい。また、蛍光体層中の青色蛍光体の含有量としては、所望の青色発光を得ることが可能な程度であれば特に限定されず、具体的には、蛍光体層の全固形分に対して3質量~15質量の範囲内、なかでも4質量~13質量の範囲内、特に5質量~12質量の範囲内であることが好ましい。青色蛍光体の含有量が上記範囲に満たない場合は、所望の青色発光を得ることが困難となる場合があるからである。また、青色蛍光体の含有量が上記範囲を超える場合は、蛍光体層自体を形成することが困難となる可能性があるからである。また、蛍光体層に用いられる樹脂層としては、例えば、ポリメチルメタクリレート、ポリアクリレート、ポリカーボネート、ポリビニルアルコール、ポリビニルピロリドン、ヒドロキシエチルセルロース、カルボキシメチルセルロース等の樹脂を挙げることができる。また、シリコーン樹脂を用いることもできる。また、蛍光体層のパターニングをフォトリソグラフィー法により行う場合には、マトリクス樹脂として感光性樹脂を用いることができる。この感光性樹脂としては、例えば、アクリル酸系、メタクリル酸系、ポリケイ皮酸ビニル系、環化ゴム系等の反応性ビニル基を有する光硬化型の感光性樹脂が挙げられる。さらに、蛍光層の形成方法として印刷法、インクジェット法を用いる場合には、マトリクス樹脂を含有するインキが用いられる。この場合に用いられるマトリクス樹脂としては、例えば、メラミン樹脂、フェノール樹脂、アルキド樹脂、エポキシ樹脂、ポリウレタン樹脂、ポリエステル樹脂、マレイン酸樹脂、ポリアミド樹脂のモノマー、オリゴマーまたはポリマー、あるいは、ポリメチルメタクリレート、ポリアクリレート、ポリカーボネート、ポリビニルアルコール、ポリビニルピロリドン、ヒドロキシエチルセルロース、カルボキシメチルセルロース等の樹脂を挙げることができる。このような蛍光体層の厚みとしては、近紫外発光素子からの光を十分に吸収して蛍光を発光することができる厚みであれば特に限定されるものではない。具体的には、使用する蛍光色素、蛍光色素の濃度等を考慮して適宜設定することができ、例えば5μm~15μm程度とすることができる。蛍光体層の形成方法としては、蛍光体および樹脂を混合、分散または可溶化させて蛍光層形成用塗工液を調製し、この蛍光層形成用塗工液をスピンコート、ロールコート等の一般的な塗布方法で塗布し、フォトリソグラフィー法によりパターニングする方法、あるいは、上記蛍光層形成用塗工液を用いてスクリーン印刷等の印刷法、インクジェット法によりパターニングする方法が用いられる。また、蛍光層の形成方法としては、所定のマスクを介して真空蒸着法またはスパッタリング法等で成膜する方法を用いることもできる。ii第2光源本発明における第2光源は、青色LEDを有するものである。このような青色LEDとしては、具体的には、435nm~460nmの波長範囲内に発光ピークが存在するものであれば特に限定されず、公知のものを用いることができる。2.その他の構成本発明のバックライトは、上述した第1光源および第2光源が配列されたものであれば特に限定されず、他にも必要な構成を適宜選択して用いることが可能である。以下、このような構成について説明する。1光拡散層本発明のバックライトは、液晶表示装置の配置側に光拡散層を有していてもよい。光拡散層は、バックライトからの光を拡散させることにより、光の利用効率を向上させる機能を有するものである。このような光拡散層としては、一般的なバックライトにおいて公知のものを用いることができ、例えば、光拡散機能を有する微粒子を透明樹脂層中に分散させたもの等を挙げることができる。2導光板本発明のバックライトがエッジライト型である場合は、通常、導光板が併用される。導光板は、光源の側方に設けられるものであり、導光板の側面入光面から光源の光を入射させ、導光板の対向する一対の主面において光の反射を繰り返させることにより、導光板の出光面全面から均一な光を出射させる機能を有するものである。このような導光板については、一般的なエッジライト型のバックライトに用いられるものと同様とすることができるので、ここでの説明は省略する。また、上記導光板は必要に応じて、反射層、プリズム層等を有していてもよい。なお、これらの層については、一般的なエッジライト型のバックライトの導光板に用いられるものと同様とすることができるので、ここでの説明は省略する。3.バックライト本発明のバックライトの形態としては、エッジライト型であってもよく、直下型であってもよいが、エッジライト型であることが好ましい。バックライト全体で均質な白色光を呈するように、第1光源および第2光源を所定のパターン状に容易に配列することが可能となるからである。本発明のバックライトの用途としては、透過型の液晶表示装置の光源として用いられる。4.バックライトの製造方法本発明に用いられるバックライトの製造方法としては、上記構成を有するバックライトを製造可能な方法であれば特に限定されず、一般的なバックライトの製造方法と同様とすることができるので、ここでの説明は省略する。B.液晶表示装置次に、本発明の液晶表示装置について説明する。本発明の液晶表示装置は、上述したA.バックライトの項で説明したバックライトと、赤色着色層、緑色着色層、および青色着色層を有するカラーフィルタ、液晶駆動素子を有する液晶駆動素子基材、対向基材、並びに上記液晶駆動素子基材および上記対向基材の間に配置された液晶層を有する液晶セルと、を有することを特徴とする液晶表示装置である。ここで、本発明の液晶表示装置について図を用いて説明する。図3は、本発明の液晶表示装置の一例を示す概略断面図である。図3に示すように、本発明の液晶表示装置100は、バックライト10と、液晶セル30とを有するものである。また、液晶セル20は、カラーフィルタ基材対向基材21と、対向基材21上に形成され、赤色着色層22R、緑色着色層22G、および青色着色層22Bを有するカラーフィルタ20と、液晶駆動素子を有する液晶駆動素子基材31と、液晶駆動素子基材31および対向基材21の間に配置された液晶層32とを有するものである。本発明においては、カラーフィルタ20が着色層間に遮光部23を有していてもよい。本発明によれば、上記バックライトは、所望の赤色光領域、緑色光領域、および青色光領域に発光ピークを有する白色光を発光するものであることから、本発明の液晶表示装置においてはXYZ系のxy色度図で示される赤色、緑色、および青色の各色の色度座標を所望の範囲内とすることができ、優れた色再現性を有する液晶表示装置とすることが可能となる。以下、本発明の液晶表示装置の各構成について説明する。1.バックライト本発明におけるバックライトについては、上述したA.バックライトの項で説明したため、ここでの説明は省略する。2.液晶セル本発明における液晶セルは、カラーフィルタと、液晶駆動素子基材と、対向基材と、液晶層とを有するものである。以下、各構成について説明する。1カラーフィルタ本発明におけるカラーフィルタについて説明する。本発明のカラーフィルタは、赤色着色層、緑色着色層、および青色着色層を含む着色層を有するものである。また、上記カラーフィルタは、後述するカラーフィルタ基材、または液晶駆動素子基材のいずれかに着色層が形成されて構成されるものである。i着色層本発明における着色層について説明する。本発明における着色層は、赤色着色層、緑色着色層、および青色着色層を有するものであれば特に限定されず、必要に応じて、上述した色以外の着色層を有することができる。このような着色層としては、例えば黄色着色層等を挙げることができる。また、上記着色層としては、液晶表示装置に用いた場合に、所望の色再現性を示すことが可能であれば特に限定されないが、赤色着色層の色度座標が0.650<x<0.670かつ0.320<y<0.345、なかでも0.652<x<0.670かつ0.320<y<0.343、特に0.654<x<0.670かつ0.320<y<0.339を示すことが好ましい。また、緑色着色層の色度座標が0.265<x<0.295かつ0.585<y<0.610、なかでも0.265<x<0.293かつ0.587<y<0.610、特に0.265<x<0.291かつ0.593<y<0.610を示すことが好ましい。また、青色着色層の色度座標が0.130<x<0.150、かつ0.08<y<0.140、なかでも0.134<x<0.147かつ0.08<y<0.130、特に0.134<x<0.145かつ0.105<y<0.124を示すことが好ましい。各色の着色層の色度座標が上記範囲内であることにより、本発明の液晶表示装置を色再現性に優れたものとすることが可能となる。なお、上述した着色層の色度座標は、XYZ表色系のxy色度図における色度座標である。また、上記色度座標は、C光源を用い、顕微分光装置OSP-SP2000OLYMPUS社製を用いて透過スペクトルを測定し、次に、得られた透過スペクトルより色度座標x、yを下記数式1より算出することにより得ることができる。このような着色層は、通常、着色剤を樹脂層中に分散させて形成されるものである。上記着色剤としては、本発明の液晶表示装置を用いて所望のカラー表示を行うことが可能なものであれば特に限定されない。例えば、赤色着色剤としては、C.I.ピグメントレッド177、C.I.ピグメントレッド242、C.I.ピグメントレッド254、C.I.ピグメントイエロー139、C.I.ピグメントイエロー150からなる群より選ばれる1種または2種以上の顔料を好適に用いることができる。また、緑色着色剤としては、C.I.ピグメントグリーン58、C.I.ピグメントイエロー138、C.I.ピグメントイエロー139、C.I.ピグメントイエロー150からなる群より選ばれる1種または2種以上の顔料を好適に用いることができる。また、青色着色剤としては、C.I.ピグメントブルー15:1、C.I.ピグメントブルー15:3、C.I.ピグメントブルー15:4、C.I.ピグメントブルー15:6および亜鉛フタロシアニン顔料からなる群より選ばれる1種または2種以上の顔料を好適に用いることができる。着色層に用いられる樹脂については、一般的なカラーフィルタの着色層に用いられるものと同様とすることができるので、ここでの説明は省略する。上記着色層における着色パターン形状は、ストライプ型、モザイク型、トライアングル型、4画素配置型等の公知の配列とすることができ、着色面積は任意に設定することができる。また、本発明に用いられる着色層の厚みとしては、本発明の液晶表示装置において所望のカラー表示を行うことが可能な程度の厚みであれば特に限定されず、液晶表示装置の用途等により適宜選択することができる。上記着色層に用いられる材料、および形成方法については、一般的なカラーフィルタの着色層に用いられる材料、および形成方法と同様とすることができるので、ここでの説明は省略する。iiその他の構成本発明におけるカラーフィルタは、上述した着色層以外にも、必要な構成を適宜追加することが可能である。このような構成としては、着色層を支持するためのカラーフィルタ基材、着色層間に形成され画素を区画する遮光部、カラーフィルタと後述する対向基板との間の距離を保持するための柱状スペーサ、および着色層を保護するためのオーバーコート層等を挙げることができる。なお、これらの構成については、一般的なカラーフィルタに用いられるものと同様とすることができるので、ここでの説明は省略する。なお、カラーフィルタ基材は後述する対向基材としても用いることができる。2液晶駆動素子基材および対向基材本発明に用いられる液層駆動素子基材および対向基材としては、本発明における液晶表示装置の駆動方式等に応じて適宜選択して用いることができる。なお、上記液晶表示装置の駆動方式としては、特に限定されるものではなく一般的に液晶表示装置に用いられている駆動方式を採用することができる。このような駆動方式としては、例えば、TN方式、IPS方式、OCB方式、および、MVA方式等を挙げることができる。本発明においてはこれらのいずれの方式であっても好適に用いることができる。3液晶層本発明における液晶層は、液晶駆動素子基材および対向基材間に設けられるものである。液晶層を構成する液晶としては、本発明の液晶表示装置の駆動方式等に応じて、誘電異方性の異なる各種液晶、およびこれらの混合物を用いることができる。液晶層の形成方法としては、一般に液晶セルの作製方法として用いられる方法を使用することができ、例えば、真空注入方式や液晶滴下方式等が挙げられる。真空注入方式では、例えば、あらかじめカラーフィルタおよび対向基板を用いて液晶セルを作製し、液晶を加温することにより等方性液体とし、キャピラリー効果を利用して液晶セルに液晶を等方性液体の状態で注入し、接着剤で封鎖することにより液晶層を形成することができる。その後、液晶セルを常温まで徐冷することにより、封入された液晶を配向させることができる。また液晶滴下方式では、例えば、カラーフィルタの周縁にシール剤を塗布し、このカラーフィルタを液晶が等方相になる温度まで加熱し、ディスペンサー等を用いて液晶を等方性液体の状態で滴下し、カラーフィルタおよび対向基板を減圧下で重ね合わせ、シール剤を介して接着させることにより、液晶層を形成することができる。その後、液晶セルを常温まで徐冷することにより、封入された液晶を配向させることができる。4その他の構成本発明の液晶セルは、上述したカラーフィルタ、液晶駆動素子基材、対向基材、および液晶層を有するものであれば特に限定されず、他にも必要な構成を適宜選択して追加することが可能である。このような構成としては、例えば、配向膜、偏光板、液晶表示装置用光拡散層等を挙げることができる。なお、これらの構成については、一般的な液晶表示装置に用いられるものと同様とすることができるので、ここでの説明は省略する。3.液晶表示装置本発明の液晶表示装置は、上述した各構成を有するものであれば特に限定されない。また、本発明の液晶表示装置は、上述した各構成を有することから、優れた色再現性を有することが可能となる。このような液晶表示装置の色再現性としては、液晶表示装置の用途等に応じ、所望のカラー表示を行うことが可能な程度であれば特に限定されない。液晶表示装置のNTSC比としては、所望のカラー表示を行うことが可能であれば特に限定されないが、72以上、なかでも73以上、特に74以上であることが好ましい。液晶表示装置の各色の色度座標、NTSC比が上記範囲内であることにより、高精細かつ鮮明な色表示を行うことが可能となる。液晶表示装置の各色の色度座標としては、所望のカラー表示を行うことが可能な値であれば特に限定されないが、赤色の色度座標が0.650<x<0.665かつ0.316<y<0.336、なかでも0.652<x<0.665かつ0.318<y<0.336、特に0.653<x<0.665かつ0.320<y<0.336となることが好ましい。また、緑色の色度座標が0.264<x<0.292かつ0.577<y<0.610、なかでも0.264<x<0.291かつ0.580<y<0.610、特に0.264<x<0.290かつ0.590<y<0.610となることが好ましい。また、青色の色度座標が0.139<x<0.154かつ0.044<y<0.112、なかでも0.145<x<0.154かつ0.044<y<0.085、特に0.145<x<0.153かつ0.044<y<0.081となることが好ましい。なお、液晶表示装置の色度座標は、例えば、輝度計株トプコン製SR-3ARを用いて、カラーフィルタ側で観測される赤、緑、青の各色光のxy色度とY値明度を測定することができる。また、NTSC比は、上述の測定座標から算出することができる。また、液晶表示装置のNTSC比が上記範囲を示す場合は、各色の色座標が上述した範囲内であることが特に好ましい。これにより、より高品質なカラー表示を行うことが可能となるからである。本発明の液晶表示装置の用途としては、例えば、テレビ、パソコン、モニター、デジタルサイネージ等を挙げることができる。また、本発明の液晶表示装置の製造方法としては、特に限定されず、一般的な液晶表示装置の製造方法と同様とすることができるので、ここでの説明は省略する。なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。以下、本発明について、実施例を挙げて説明する。[実施例1~7]第1光源の作製以下の手順により第1光源を作製した。近紫外発光素子としてサイズ300μm四方の近紫外LED発光ピーク波長:405nmを準備した。次に、下記に示す組成で、各蛍光体赤色蛍光体、緑色蛍光体および青色蛍光体およびシリコーン樹脂を混合撹拌機を用いて混合し、蛍光体層用組成物を作製した。なお、下記の蛍光体層用組成物の組成は、第1光源の色度座標が、x=0.319、y=0.343となるように、比率を調整したものである。<蛍光体層用組成物の組成>赤色蛍光体La0892Eu01082O2S7.5質量部緑色蛍光体Sr128Ba05Mg01Eu01Mn002SiO413.5質量部青色蛍光体Sr095Ca002Eu0009810PO46Cl29質量部透明樹脂シリコーン樹脂70質量部次に、ハイアルミナロールを備えた3本ロールミルを用い、蛍光体層用組成物を8時間分散処理した第1分散処理。第1分散処理後、脱泡撹拌機を用い、蛍光体層用組成物を5mTorrで10分間脱泡処理した第1脱泡処理。第1脱泡処理後、蛍光体層用組成物を第1分散処理と同条件で分散処理した第2分散処理。第2分散処理後、蛍光体層用組成物を第1脱泡処理と同条件で脱泡処理した第2脱泡処理。第2脱泡処理後、蛍光体層用組成物を第1分散処理と同条件で分散処理した第3分散処理。第3分散処理後、蛍光体層用組成物は、粘度が5500Pasであった。次に、近紫外LEDを覆うように蛍光体層用組成物を塗布し、135°Cで熱処理することにより、サイズ350μm四方の第1光源を得た。第2光源の準備第2光源としてサイズ300μm四方の青色LED発光ピーク波長:445nmを準備した。バックライトの作製サイズ300mm四方の導光板を準備し、導光板の周囲に第1光源および第2光源をパターン状に配列することによりバックライトを得た。なお、第1光源および第2光源の個数比については、第1光源の近紫外発光素子の発光ピークを1とした場合に、第2光源の青色発光ダイオードの発光ピークが0.68実施例1、0.85実施例2、1.09実施例3、1.41実施例4、1.90実施例5、2.69実施例6、4.24実施例7となるように調整した。[比較例]上述した第1光源のみを用いて、上述した導光板の周囲に複数個配置することによりバックライトを得た。評価評価用カラーフィルタとして、赤色着色層、緑色着色層、および青色着色層を有するカラーフィルタを4枚準備した。それぞれのカラーフィルタにおける着色層の色度座標を表1に示す。実施例1~7および比較例のバックライトおよび上述したカラーフィルタを組み合わせた場合における、赤色、緑色、および青色、白色の各色の光の色度座標、およびNTSC比を測定した。結果を表2に示す。実施例1~7のバックライトを用いた場合は、液晶表示装置のNTSC比を72.0以上の高いものとすることができたが、比較例のバックライトを用いた場合は液晶表示装置のNTSC比が72.0未満となり、十分に高いものとすることが困難であった。"